(57)【要約】  開示されるのは、製織３次元３Ｄファイバ補強構造体と、改善されたせん断応力及び剛性を有するそれの作製方法とである。構造体は、軸外ファイバ補強材を備えたトウから製造される。トウは、標準の３Ｄ製織プロセスで使用される経糸又は緯糸トウに取って代わることができる。【選択図】図２
2020524226.tif 000002
【特許請求の範囲】
【請求項１】
３次元（３Ｄ）製織構造体であって、
特定の方向の複数の第１のヤーンと、
前記複数の第１のヤーンと相互製織される別の方向の複数の第２のヤーンと、を含み、
少なくとも幾つかの第２のヤーンは、少なくとも１つのバイアス補強ヤーンを含む、３次元（３Ｄ）製織構造体。
【請求項２】
請求項１に記載の製織構造体であって、前記少なくとも幾つかの第２のヤーンは、少なくとも１つの、第２のヤーンのバイアス層を含む少なくとも３つの層を有するラミネート構造体であり、
前記少なくとも１つの、第２のヤーンのバイアス層の各々は、第２のヤーンのバイアス層ではない第２のヤーンの層のファイバに対して０度又は９０度以外の角度のファイバを有する、製織構造体。
【請求項３】
請求項２に記載の製織構造体であって、前記ラミネート構造体は、
第１の方向のファイバの、第２のヤーンの第１の層と、
第２の方向のファイバの、第２のヤーンの第２の層と、を含み、
前記少なくとも１つの、ファイバの、第２のヤーンのバイアス層は、前記第２のヤーンの第１の層及び第２の層の間に配設され、
第２のヤーンの第１のバイアス層のファイバは、前記第１の方向に対して第１の角度である、製織構造体。
【請求項４】
請求項３に記載の製織構造体であって、前記第１及び第２の方向は、同じである、製織構造体。
【請求項５】
請求項３に記載の製織構造体であって、前記第２のヤーンの第１及び第２の層の間に配設された、ファイバの、第２のヤーンの第２のバイアス層を含み、
前記第２のヤーンの第２のバイアス層のファイバは、前記第１の方向に対して第２の角度である、製織構造体。
【請求項６】
請求項５に記載の製織構造体であって、前記第１の角度は、３０度及び６０度の間であり、前記第２の角度は、−３０度及び−６０度の間である、製織構造体。
【請求項７】
請求項６に記載の製織構造体であって、前記第１の角度は、４５度であり、前記第２の角度は、−４５度である、製織構造体。
【請求項８】
請求項６に記載の製織構造体であって、前記第１の角度は、３０度であり、前記第２の角度は、−６０度である、製織構造体。
【請求項９】
請求項３に記載の製織構造体であって、前記少なくとも幾つかの第２のヤーンは、前記第２のヤーンの第１の層の外側表面上の第２のヤーンの第１のベールと、前記第２のヤーンの第２の層の外側表面上の第２のヤーンの第２のベールと、を含む、製織構造体。
【請求項１０】
請求項３に記載の製織構造体であって、少なくとも幾つかの第１のヤーンは、少なくとも１つの、第１のヤーンのバイアス層を含む少なくとも３つの層を有するラミネート構造体であり、前記少なくとも１つの、第１のヤーンのバイアス層の各々は、第１のヤーンのバイアス層ではない第１のヤーンの層のファイバに対して０度又は９０度以外の角度のファイバを有する、製織構造体。
【請求項１１】
請求項１０に記載の製織構造体であって、前記ラミネート構造体は、
第３の方向のファイバの、第１のヤーンの第１の層と、
第４の方向のファイバの、第１のヤーンの第２の層と、
前記第１のヤーンの第１及び第２の層の間に配設された、前記少なくとも１つの、ファイバの、第１のヤーンのバイアス層と、を含み、
第１のヤーンの第１のバイアス層のファイバは、前記第１の方向に対して別の第１の角度である、製織構造体。
【請求項１２】
請求項１１に記載の製織構造体であって、前記第３及び第４の方向は、同じである、製織構造体。
【請求項１３】
請求項１２に記載の製織構造体であって、前記３Ｄ製織構造体は、Ｐｉ、Ｈ、Ｔ、Ｏ、及びＩで構成されるグループから選択された断面形状を有するプリフォームに形成される、製織構造体。
【請求項１４】
請求項１に記載の製織構造体であって、前記３Ｄ製織構造体は、Ｐｉ、Ｈ、Ｔ、Ｏ、及びＩで構成されるグループから選択された断面形状を有するプリフォームに形成される、製織構造体。
【請求項１５】
請求項１に記載の製織構造体であって、前記第２のヤーンの少なくとも幾つかは、編組トウである、製織構造体。
【請求項１６】
請求項１５に記載の製織構造体であって、前記第１のヤーンの少なくとも幾つかは、編組トウである、製織構造体。
【請求項１７】
請求項１に記載の製織構造体であって、前記第２のヤーンの少なくとも幾つかは、多軸テープである、製織構造体。
【請求項１８】
請求項１７に記載の製織構造体であって、前記第１のヤーンの少なくとも幾つかは、多軸テープである、製織構造体。
【請求項１９】
３次元（３Ｄ）製織構造体を成形する方法であって、
複数の第１のヤーンを特定の方向に製織するステップを含み、別の方向の複数の第２のヤーンが前記複数の第１のヤーンと相互製織され、
少なくとも幾つかの第２のヤーンは、少なくとも１つのバイアス補強ヤーンを含む、方法。
【請求項２０】
請求項１９に記載の方法であって、前記少なくとも幾つかの第２のヤーンは、少なくとも１つの、第２のヤーンのバイアス層を含む少なくとも３つの層を有するラミネート構造体であり、前記少なくとも１つの、第２のヤーンのバイアス層の各々は、第２のヤーンのバイアス層ではない第２のヤーンの層のファイバに対して０度又は９０度以外の角度のファイバを有する、方法。
【請求項２１】
請求項２０に記載の方法であって、前記ラミネート構造体は、
第１の方向のファイバの、第２のヤーンの第１の層と、
第２の方向のファイバの、第２のヤーンの第２の層と、を含み、
前記少なくとも１つの、ファイバの、第２のヤーンのバイアス層は、前記第２のヤーンの第１の層及び第２の層の間に配設され、
第２のヤーンの第１のバイアス層のファイバは、前記第１の方向に対して第１の角度である、方法。
【請求項２２】
請求項２１に記載の方法であって、前記第１及び第２の方向は、同じである、方法。
【請求項２３】
請求項２１に記載の方法であって、
ファイバの、第２のヤーンの第２のバイアス層を前記第２のヤーンの第１及び第２の層間に配設するステップを含み、
前記第２のヤーンの第２のバイアス層のファイバは、前記第１の方向に対して第２の角度である、方法。
【請求項２４】
請求項２３に記載の方法であって、前記第１の角度は、３０度及び６０度の間であり、前記第２の角度は、−３０度及び−６０度の間である、方法。
【請求項２５】
請求項２４に記載の方法であって、前記第１の角度は、４５度であり、前記第２の角度は、−４５度である、方法。
【請求項２６】
請求項２４に記載の方法であって、前記第１の角度は、３０度であり、前記第２の角度は、−６０度である、方法。
【請求項２７】
請求項２１に記載の方法であって、前記少なくとも幾つかの第２のヤーンは、前記第２のヤーンの第１の層の外側表面上の第２のヤーンの第１のベールと、前記第２のヤーンの第２の層の外側表面上の第２のヤーンの第２のベールと、を含む、方法。
【請求項２８】
請求項２１に記載の方法であって、少なくとも幾つかの第１のヤーンは、少なくとも１つの、第１のヤーンのバイアス層を含む少なくとも３つの層を有するラミネート構造体であり、前記少なくとも１つの、第１のヤーンのバイアス層の各々は、第１のヤーンのバイアス層ではない第１のヤーンの層のファイバに対して０度又は９０度以外の角度のファイバを有する、方法。
【請求項２９】
請求項２８に記載の方法であって、前記ラミネート構造体は、
第３の方向のファイバの、第１のヤーンの第１の層と、
第４の方向のファイバの、第１のヤーンの第２の層と、を含み、
前記少なくとも１つの、ファイバの、第１のヤーンのバイアス層は、前記第１のヤーンの第１及び第２の層の間に配設され、
第１のヤーンの第１のバイアス層のファイバは、前記第１の方向に対して別の第１の角度である、方法。
【請求項３０】
請求項２９に記載の方法であって、前記第３及び第４の方向は、同じである、方法。
【請求項３１】
請求項３０に記載の方法であって、前記３Ｄ製織構造体を、Ｐｉ、Ｈ、Ｔ、Ｏ、及びＩで構成されるグループから選択された断面形状を有するプリフォームに形成するステップを含む、方法。
【請求項３２】
請求項１９に記載の方法であって、前記３Ｄ製織構造体を、Ｐｉ、Ｈ、Ｔ、Ｏ、及びＩで構成されるグループから選択された断面形状を有するプリフォームに形成するステップを含む、方法。
【請求項３３】
請求項１９に記載の方法であって、前記第２のヤーンの少なくとも幾つかは、編組トウである、方法。
【請求項３４】
請求項３３に記載の方法であって、前記第１のヤーンの少なくとも幾つかは、編組トウである、方法。
【請求項３５】
請求項１９に記載の方法であって、前記第２のヤーンの前記少なくとも幾つかは、多軸テープである、方法。
【請求項３６】
請求項３５に記載の方法であって、前記第１のヤーンの前記少なくとも幾つかは、多軸テープである、方法。
【請求項３７】
３次元製織複合材を形成する方法であって、
請求項２１又は２９に記載の３次元製織構造体を形成するステップと、
前記３次元製織構造体をマトリックス材料で含浸するステップと、を含む方法。
【発明の詳細な説明】
【技術分野】
【０００１】
本出願は、負荷支持構造体及びそれを作製する方法に関する。特に、負荷支持構造体は、３次元（３Ｄ）織布から作製される。
【背景技術】
【０００２】
負荷支持構造体（自動車、飛行機、橋等々）では、多くの場合、負荷状況及び幾何的制約は、材料に大きいせん断応力がかかる負荷経路を作り出す。例えば、航空機の胴体は、胴体の外皮にせん断応力をもたらす捩れ飛行負荷を受ける。したがって、重要な特徴は、そういった構造体で使用される材料が、適切なせん断剛性及び強度を有することである。
【０００３】
せん断剛性及び強度を改善するための共通の構造は、単方向（単軸）又は２軸製織層から構成されたラミネート複合材である。これらの層は、それ自体が弱いせん断特性を有しており、劇的に改善されるせん断特性を有するラミネートを作成するために様々な角度で配置される。最も一般的には、ラミナは、構造的な設計の要件を満たすために、他の角度も可能であるが、０度、４５度、又は９０度の角度で異なった割合で配置される。
【０００４】
図１は、２軸で製織される３Ｄ製織複合材を例証する。即ち、トウ及びファイバは、経糸（０度）方向及び緯糸（９０度）方向である。３次元の２軸製織複合材は、図１Ａに示されたように多層を有する。他の角度のバイアスファイバの不足は、トウの本質的に弱いせん断特性と相まって、純粋なせん断負荷において或いは４５度で負荷がかけられたとき、弱いマクロスケールのせん断剛性及び強度が現れ得ることにつながる。面内せん断剛性及び強度は、ある種の用途において弱点である。図１Ｂは、０度（経糸）方向、４５度（バイアス）方向、及び９０度（緯糸）方向に負荷をかけたときの、中間弾性率カーボンファイバ補強材を備えた３Ｄ製織複合材の引張強度（応力−歪み）の比較を示す。ここでＣＯＶは、変動の係数であり、ＩＭ７は、中間弾性率カーボンファイバ補強材である。面内せん断弾性係数（Ｇ１２）の典型的な値は、約５．５ＧＰａである。
【０００５】
幾人かの研究者は、製織システム及びプロセスの複雑さを著しく増加させ得る０度及び９０度以外の角度でバイアストウに製織することによって、３Ｄ２軸製織複合材のせん断強度及び剛性のこの面内の弱点を解決するように試みた。例えば、Ｌａｂａｎｉｅｈらの、「Ｃｏｎｃｅｐｔｉｏｎ  ａｎｄ  ｃｈａｒａｃｔｅｒｉｚａｔｉｏｎ  ｏｆ  ｍｕｌｔｉａｘｉｓ  ３ｄ  ｗｏｖｅｎ  ｐｒｅｆｏｒｍ」２０１３年ベルギーのルーヴァン、ＴｅｘＣｏｍｐ  Ｃｏｎｆｅｒｅｎｃｅを参照されたい。
【発明の概要】
【課題を解決するための手段】
【０００６】
本開示は、３次元（３Ｄ）製織構造体と構造体を作製する方法を対象とする。構造体は、特定の方向の複数の第１のヤーンと、複数の第１のヤーンと相互製織される別の方向の複数の第２のヤーンと、を含む。少なくとも幾つかの第２のヤーンは、少なくとも１つのバイアス補強ヤーンを含む。
【０００７】
１つの実施形態では、少なくとも幾つかの第２のヤーンは、少なくとも１つの第２のヤーンバイアス層を含む少なくとも３つの層を有するラミネート構造体であり、少なくとも１つの第２のヤーンバイアス層の各々は、第２のヤーンバイアス層ではない第２のヤーン層のファイバに対して０度又は９０度以外の角度のファイバを有する。
【０００８】
ラミネート構造体は、第１の方向の第２のヤーンの第１のファイバ層と、第２の方向の第２のヤーンの第２のファイバ層と、を含む場合がある。少なくとも１つの第２のヤーンバイアスファイバ層は、第２のヤーンの第１の層及び第２の層の間に配設され、第２のヤーンの第１のバイアス層のファイバは、第１の方向に対して第１の角度である。
【０００９】
ラミネート構造体は、第２のヤーンの第１及び第２の層の間に配設された第２のヤーンの第２のバイアスファイバ層である場合もあり、第２のヤーンの第２のバイアス層のｎ個のファイバは、第１の方向に対して第２の角度である。
【００１０】
構造体は、少なくとも１つの第１のヤーンバイアス層を含む少なくとも３つの層を有するラミネート構造体である少なくとも幾つかの第１のヤーンを含む場合もあり、少なくとも１つの第１のヤーンバイアス層の各々は、第１のヤーンバイアス層ではない第１のヤーン層のファイバに対して０度又は９０度以外の角度のファイバを有する。ラミネート構造体は、第３の方向の第１のヤーンの第１のファイバ層と、第４の方向の第１のヤーンの第２のファイバ層と、を含む場合もある。少なくとも１つの第１のヤーンバイアスファイバ層は、第１のヤーンの第１及び第２の層の間に配設され、第１のヤーンの第１のバイアス層のファイバは、第１の方向に対して別の第１の角度である。
【００１１】
別の実施形態では、第２のヤーンの少なくとも幾つかは、編組トウであり、また、編組トウである第１のヤーンの少なくとも幾つかを含む場合がある。
【００１２】
更に別の実施形態では、第２のヤーンの少なくとも幾つかは、多軸テープであり、また、多軸テープである第１のヤーンの少なくとも幾つかを含む場合がある。
【００１３】
添付の図面は、本発明の更なる理解を提供するために含められており、本明細書に組み込まれてその一部を構成する。本明細書に提示される図面は、本発明の異なった実施形態を例証し、また、本説明と共に本発明の原理を説明するのに役立つ。
【図面の簡単な説明】
【００１４】
【図１Ａ】関連技術のプライトゥープライ３Ｄ製織を例証する図である。
【図１Ｂ】バイアスファイバ補強材のない２軸３Ｄ製織複合材の典型的な引張応力−歪みの関係を例証する図である。
【図２】多方向、多層トウの構造体を例証する図である。
【図３】３つのサンプル構造体の弾性定数のグラフ比較を示す図である。
【図４】軸外ファイバ補強材を包含する編組ヤーンで構成された３Ｄ製織プリフォームの写真を示す図である。
【図５】図４のプリフォームから形成された複合材の写真を示す図である。
【図６】図４のプリフォームから形成された複合材の写真を示す図である。
【図７】図７Ａ及び７Ｂは、ファイバの軸外配向を包含するヤーンの例を例証する図である。
【図８】多軸トウを含むサンプルの引張係数及び強度の結果の概要を例証する図である。
【図９】多軸ファイバ補強材で構成された３Ｄ製織複合材の面内引張応力−歪み性能を例証する図である。
【図１０】多軸補強材及び単軸補強材で構成された３Ｄ製織複合材の面内４５度引張応答の間の比較を例証する図である。
【発明を実施するための形態】
【００１５】
本開示での用語「含むこと」及び「含む」は、「含むこと」及び「含む」を意味する場合があるか、又は、米国特許法での用語「含むこと」又は「含む」に一般に与えられる意味を有する場合がある。用語「本質的に〜から成ること」又は「本質的に〜から成る」は、特許請求の範囲で使用される場合に、米国特許法でのそれらに帰する意味を有する。本発明の他の態様は、次の開示で説明されるか、又は、それから（また、本発明の範囲内で）明らかである。
【００１６】
用語「糸」、「ファイバ」、及び「ヤーン」は、以下の説明では交換可能に使用される。「糸」、「ファイバ」、及び「ヤーン」は、本明細書で使用されるとき、モノフィラメント、マルチフィラメントヤーン、ツイステッドヤーン、テクスチャードヤーン、コーテッドヤーン、２成分ヤーン、並びに、当業者に知られた任意の材料の伸縮性破壊ファイバから作られたヤーンを指す場合がある。「トウ」は、複数のファイバで構成され、また、本明細書で交換可能にトウ、マルチフィラメントトウ、マルチファイバトウ、および編組トウと呼ばれると共にそれらの構造を含む。ファイバは、カーボン、ナイロン、レーヨン、ファイバグラス、綿、セラミック、アラミド、ポリエステル、金属、ポリエチレングラス、及び／又は、所望の物理的、熱的、化学的又は他の特性を呈する他の材料で作られる場合がある。
【００１７】
用語「折り畳まれた」は、「形成すること」を意味するために本明細書で広く使用され、それは、折り畳み解除する、曲げ、及び、織布の形状を操作するための他のそういった用語を含む。用語「バイアス」は、「軸外」と交換可能に使用され、また、記述された基準に対して０度及び９０度以外の角度を意味する。
【００１８】
本発明、その利点、及び、その使用によって達成される目的、のより良い理解のために、参照は、添付の記述的な事項について行われ、本発明の非限定的な実施形態は、添付の図面に例証され、対応する構成要素は、同じ参照数字によって識別される。
【００１９】
本発明の開示は、既存の３Ｄ製織機器及びプロセスを使用して製織され得る改善されたせん断特性を有するトウを使用することによって、製織構造体の面内せん断特性を改善するための製品および製品を作製する方法を説明する。上で議論されたように、２軸織布は、面内せん断特性を改善するために、ラミネートバイアス層を採用する場合があるが、本開示は、軸外（バイアス）補強材を有するようにそれ自体が構成されるトウを製織することによって、面内せん断特性の改善を提供する。即ち、トウは、トウ軸方向に対して様々な方向のファイバ補強材を包含する。トウは、ラミネートテープ、多軸テープなど多層化される場合があり、或いは、単層であって単方向層を包含しない編組などの多軸である場合がある。本明細書で開示されるトウは、布地の任意の又は全ての方向のトウの幾つか又は全てについて使用されることがある。例えば、トウは、織布の経糸方向と緯糸方向のいずれか又は双方のトウの幾つか又は全てについて使用される場合がある。別の例では、トウは、経糸又は緯糸方向のいずれかのトウの幾つか又は全てで使用される場合があり、他方、単軸トウは、残りの緯糸又は経糸方向で使用される。予想されることは、トウがラミネート布地のバイアス層にも使用できるであろうということである。
【００２０】
図２は、４つの層を有する多軸多層トウ２００の実施形態の断面図を例証する。外層２０２のファイバは、参照の目的のために０度と呼ばれるであろう特定の方向に配向される。外層２０２のファイバに対して、第１の中間層２０４のファイバは、＋４５度に配向され、第２の中間層２０６のファイバは、−４５度に配向される。トウは、ファイバが中間層で＋／−４５度で示されているが、＋／−３０度又は＋／−６０度を含む他の角度は、他の考慮事項のおかげで、好適であることがある。また、バイアス単軸層について示されて議論される角度は、例証のためだけであって、設計の必要性の要求に応じて互いに対して角度付けされる場合がある。留意されるべきことは、より多くの又はより少ない層が、設計の必要性にもよるが、使用される場合があるということである。
【００２１】
層２０２、２０４、２０６の各々は、所望の厚さＤを有するために、同じ配向のファイバの複数の層を有する場合がある。留意されるべきことは、各層の厚さが、設計要件によって必要とされるように、他の層と同じか又は異なることがある、ということである。各層の例示的な厚さは、０．０１インチ（０．０２５ｃｍ）から０．０７５インチ（０．１９０ｃｍ）の範囲であり、０．０６２５インチ（０．１５９ｃｍ）が公称厚さである。
【００２２】
トウ２００は、所望のテープ幅Ｗに製造され、或いは、シートとして製造されて所望の幅Ｗのテープにスリットされることがある。多層及び多方向ノンクリンプ布地（ＮＣＦ）は、最初の層及び最後の層２０２の外側表面の一方又は双方の熱可塑性ベールで処置され、次いで、自動テープレイアップ（ＡＴＬ）又はこの例では３Ｄ製織用途のために、テープ幅Ｗにスリットされる場合がある。
【００２３】
トウの例示的なテープ幅Ｗは、０．０２インチ（０．０５１ｃｍ）から０．７５インチ（１．９０５ｃｍ）の範囲であり、０．２５インチ（０．６３５ｃｍ）が公称幅である。兎に角、本明細書で説明されるように構築された多方向、多層トウは、所望の構成の３Ｄ２軸製織プリフォームを製造するために使用される。
【００２４】
３Ｄ２軸製織プリフォームは、多層の３Ｄ製織シートに加えて、Ｐｉ、Ｔ、Ｈ、Ｏ、Ｉ及び当業者に知られた他の形状を含む様々な断面形状を備えたプリフォームをもたらすために、プリフォーム内に複数の分岐を備えて製織される場合がある。３Ｄ２軸製織プリフォームは、その後に複合構造体を形成するために樹脂が含浸される場合がある。
【００２５】
トウは、それらに限定されないが、シャトル及びレイピア織機によるジャガード織り又はドビー織りを含む任意の知られた製織技術において、使用される場合がある。図２は、ラミネート構造体であるトウを例証する。しかしながら、追加のバインダファイバは、図示されていないが、当業者に知られているように、ラミネート構造体に追加されることがある。
【００２６】
そういった製造する方法は、ラミネート加工複合材又は自動テープレイアップ（ＡＴＬ）製造で直接使用することのできるＨｉ−Ｔａｐｅ（登録商標）と同様の薄いノンクリンプ布地（ＮＣＦ）及び／又は樹脂処理材料を作成する。
【００２７】
例証されるように、トウ２００は、ラミネートであり、実質上矩形の断面形状を有し、ラミネート加工テープと呼ばれることがある。しかしながら、他の形状は、可能であり、トウは、例えば、図７Ａに示された編組トウ又は図７Ｂに示された多軸テープなどの軸外ファイバを備えた平らにされた編組であることがある。
【００２８】
上で議論されたように、ヤーンは、１つ又は複数のバイアス層を備えたラミネートテープ構造体を有する場合がある。即ち、バイアス層は、バイアス層ではない層に対して０度又は９０度以外の角度にあるファイバから製造された層である。図２では外側の層が同じ方向のファイバで示されているが、これは制限ではない。実際、ラミネート構造体の層は、設計が必要とするような任意の所望の配置であることがある。従って、他の層に対してバイアス層がラミネートスタック内のどこにあるかについての制限は無い。そして、バイアス層のファイバの角度方向は、他のバイアス層のファイバの角度方向と同じか又は異なる場合がある。更に、バイアス層のファイバは、互いに対して０度又は９０度であることがある。
【００２９】
図８は、０度（経糸）方向、４５度（バイアス）方向、及び９０度（緯糸）方向に負荷時の３Ｄファイバ補強多軸トウを含むサンプルの引張係数及び強度の実験的試験の結果の概要を示す。
テストは、次の条件で実行された。
トウの型：Ｔｏｒａｙ（登録商標）Ｔ３００カーボンファイバ
トウのサイズ：１Ｋ−トウ毎のフィラメント数  
トウの数：２４−編組補強材の製織に使用されるトウの数
角度付き８対１６トウに対する直線トウの数：８個のトウが軸方向に使用される。
残り１６個のトウは、編組プロセスを介して織り交ぜられる。
意図された編組角度：４５度（実際、約５５度）
最終パネルＦＶ（ファイバ体積）：約５５％
【００３０】
予想されることは、平らに編まれたトウが多軸トウをシミュレートすることがあるということである。均質化されたトウの特性は、ラミナ５８％ファイバ体積に基づいており、総複合ファイバ体積を４６％にする。複合材のＧ１２は、編組トウ（予想された４〜５ＧＰａに対して約１７ＧＰａ）を使用して改善される。
【００３１】
図９は、多軸編組トウ補強材で構成される３Ｄ製織複合材の面内引張応力−ひずみ性能の実験的結果を示す。留意されたいことは、バイアス方向、緯糸方向、及び経糸方向の係数（線の傾き）が非常に似ていることである。これは、３Ｄ製織プロセス中に使用される編組トウ内に軸外ファイバ補強材を組み込んだ結果である。
【００３２】
理解され得るように、図９の係数は、図８の多軸補強材のそれと同様であり、これに対して、関連技術の図１Ｂに示された画像は、経糸方向、緯糸方向、及びバイアス（４５度）方向の負荷時に複合材とは非常に異なった応答を有する。
【００３３】
図１０は、多軸補強材及び単軸補強材で構成される３Ｄ製織複合材の面内４５度引張応答の比較を示す。多軸補強材に関連する係数は、単軸補強材のそれよりも実質上大きい。
【００３４】
図４は、平らなテープではない軸外ファイバを備えた編組ヤーンを有する３Ｄ製織プリフォームの写真図である。経糸方向と緯糸方向の双方で製織された編組ヤーンの軸外ファイバは、幅を横切る中央セクション４１０である。上部サード４２０及び下部サード４３０は、経糸方向の多方向編組ヤーン、及び、緯糸方向の標準の単軸トウで製織される。これは、ハイブリッドプリフォームが、性能要件を満たすために、標準トウ及び多軸トウを混合して製織される場合があるということを例証する。編組ヤーンは、ちょうど軸外ファイバではなく、多方向トウである。それは軸上及び軸外の補強を提供する。編組トウは、軸外ファイバに加えて軸上ファイバを有することがある。
【００３５】
図５及び６は、図４の３Ｄ織布の複合材の写真図である。
【００３６】
本発明の多方向、多層トウを使用する３Ｄ製織複合構造体の３つの構成は、Ａｌｂａｎｙ  Ｅｎｇｉｎｅｅｒｅｄ  Ｃｏｍｐｏｓｉｔｅｓ’  （ＡＥＣ）  ３Ｄ  Ｃｏｍｐｏｓｉｔｅ  Ｓｔｕｄｉｏ（商標）ソフトウエアに埋め込まれたマイクロメカニクス均質化能力を使用して比較された。
【００３７】
例１：
Ｈｅｘｃｅｌ  Ｈｉ−Ｔａｐｅ（登録商標）に似たファイバ含有量及び寸法を備えた単軸テープで製造された３Ｄ製織複合材
トウ充填率は、６０％であり、５０％の全ファイバ体積をもたらす。複合材の０度、±４５度、及び９０度の方向のファイバ含有量は、それぞれ５０％、０％、５０％である。低角度インターロックファイバアーキテクチャは、複合弾性特性を計算するために選択された。
【００３８】
例２：
それらの構造がＣ−Ｐｌｙ（商標）にもっと似ているが、Ｈｅｘｃｅｌ  Ｈｉ−Ｔａｐｅ（登録商標）に似たファイバ含有量及び寸法を備えた多方向テープで製造された３Ｄ製織複合材
トウ充填率は、６０％であり、５０％の全ファイバ体積をもたらす。複合材の０度、±４５度、及び９０度の方向のファイバ含有量は、それぞれ２５％、５０％、２５％である。各トウは、５０％、５０％、０％のファイバ分布を有する。例１と同じ低角度インターロックファイバアーキテクチャは、複合弾性特性を計算し、機械的特性の変化を定量化するために、選択された。
【００３９】
例３：
ファイバ体積５０％、ファイバ分布（２５％、５０％、２５％）の標準的な準等方性ラミネート構造
これは、標準の３Ｄ製織複合材（例１）の弱めのせん断特性を示すため及び本発明による改善（例２）を定量化するためのベースラインとして選択された。
【００４０】
３つの例を比較した結果は、表１及び図３に要約されている。例２は、例１よりもせん断剛性（Ｇｘｙ）で３．８３倍の改善を示しており、また、準等方性ラミネートのせん断剛性の２０％の範囲内である。軸係数（Ｅｘｘ及びＥｙｙ）は、例１と比較して例２では約３３％大幅に削減されたが、例３の４％の範囲内である。
【００４１】
【表１】
2020524226.tif 000003
表１  例の複合特性及び弾性定数の比較
【００４２】
０度、±４５度、及び９０度でのファイバ率は、各構成について示される。Ｅｘｘ、Ｅｙｙ、およびＧｘｙの値は、ＧＰａの単位である。
【００４３】
これらの結果から、結論を下せることは、本開示で説明されたような多方向補強材を使用することによって、可能であるのが、業界標準の準等方性ラミネートに非常に似た面内剛性特性を備えた３Ｄ製織複合材を製造することであり、厚さの剛性と強度、損傷耐性、及びエネルギ吸収特性を介した改善された追加の利点を備えるということである。
【００４４】
３Ｄ多層多方向布地は、マトリックス材料が含浸される場合がある。マトリックス材料は、エポキシ、ビスマレイミド、ポリエステル、ビニルエステル、セラミック、カーボン及び他のそういった材料を含む。
【００４５】
他の実施形態は、次の特許請求の範囲の範囲内にある。
【図１Ａ】
2020524226.tif 000004
【図１Ｂ】
2020524226.tif 000005
【図２】
2020524226.tif 000006
【図３】
2020524226.tif 000007
【図４】
2020524226.tif 000008
【図５】
2020524226.tif 000009
【図６】
2020524226.tif 000010
【図７】
2020524226.tif 000011
【図８】
2020524226.tif 000012
【図９】
2020524226.tif 000013
【図１０】
2020524226.tif 000014
【国際調査報告】
2020524226.tif 000015
2020524226.tif 000016
2020524226.tif 000017